(57)【要約】      （修正有）【課題】低温雰囲気下、低電圧で駆動させることができ、かつ透過時には低着色で光を透過させることができる電解液組成物、及びこの電解液組成物を使用した光学装置を提供する。【解決手段】電解液組成物は、第１の金属を含有したＡｇ塩等の第１の金属化合物と前記第１の金属に対し消色機能を有するＣｕ塩等の第２の金属化合物とＢｒ等の支持電解質とが溶媒中に溶解されている。この電解液組成物は、凝固点が−２０℃以下であり、かつ、溶媒が、スルフィニル基を有する有機化合物（例えば、テトラメチレンスルホキシド、及びメチル（メチルスルフィニル）メチルスルフィド）からなる少なくとも１種の特定溶媒を６０ｗｔ％以上含有している。光学装置は、電解質層３の電解液７が、上記電解液組成物で形成されている。【選択図】図１
2016045242.tif 000002
【特許請求の範囲】
【請求項１】
少なくとも第１の金属を含有した第１の金属化合物と前記第１の金属に対し消色機能を有する第２の金属化合物と支持電解質とを溶媒中に溶解させた電解液組成物であって、
凝固点が−２０℃以下であり、
かつ、前記溶媒が、スルフィニル基を有する有機化合物からなる少なくとも１種の特定溶媒を６０ｗｔ％以上含有していることを特徴とする電解液組成物。
【請求項２】
前記有機化合物は、テトラメチレンスルホキシド、及びメチル（メチルスルフィニル）メチルスルフィドのうちの少なくともいずれか一方を含むことを特徴とする請求項１記載の電解液組成物。
【請求項３】
前記有機化合物は、ジメチルスルホキシドを含むことを特徴とする請求項２記載の電解液組成物。
【請求項４】
前記溶媒は、ラクトン系化合物、カーボネート系化合物、及びニトリル系化合物のうちのいずれか１種以上を含有していることを特徴とする請求項１乃至請求項３のいずれかに記載の電解液組成物。
【請求項５】
前記第１の金属化合物は、Ａｇ化合物を含むことを特徴とする請求項１乃至請求項４のいずれかに記載の電解液組成物。
【請求項６】
前記第２の金属化合物は、Ｃｕ化合物を含むことを特徴とする請求項１乃至請求項５のいずれかに記載の電解液組成物。
【請求項７】
前記支持電解質は、ハロゲン化合物を含むことを特徴とする請求項１乃至請求項６のいずれかに記載の電解液組成物。
【請求項８】
一対の透明電極間に電解質層が介在された光学装置であって、
前記電解質層は、請求項１乃至請求項７のいずれかに記載の電解液組成物を含んでいることを特徴とする光学装置。
【発明の詳細な説明】
【技術分野】
【０００１】
本発明は電解液組成物、及び光学装置に関し、より詳しくはエレクトロクロミック材料を含有した電解液組成物、及びがこの電解液組成物を使用し、入射光を反射モードと透過モードに切替可能に構成した光学装置に関する。
【背景技術】
【０００２】
近年、直流電圧の印加によって酸化還元反応が生じるエレクトロクロミック材料を使用し、入射光を反射モードと透過モードに切替可能に構成した光学装置の研究・開発が盛んに行われている。
【０００３】
例えば、特許文献１には、一対の基板と、前記一対の基板の対向する面に形成される一対の電極と、前記一対の電極の間に挟持され、銀を含むエレクトロクロミック材料及びメディエーターを含む電解質層とを有する表示装置が提案されている。
【０００４】
この特許文献１では、Ａｇ塩等のエレクトロクロミック材料、Ｃｕ塩等のメディエーター、Ｂｒ塩等の支持電解質をジメチルスルホキシド（以下、「ＤＭＳＯ」という。）等の溶媒に溶解させて電解液組成物を作製し、この電解液組成物で電解質層を構成することにより、−２．５Ｖの電圧印加で非常に高い反射率を有する反射状態を実現し、電圧印加の解除により透過状態を実現し、良好な繰り返し耐久性を得ようとしている。
【０００５】
また、特許文献２には、銀塩を溶解させた溶液からなる電解液が作用電極と対極との間に配され、これらの電極の駆動制御により銀の析出又は溶解を生じさせ、これによって着色又は消色するように構成され、前記銀塩を溶解させるための溶媒として、ＤＭＳＯと他の溶媒とからなる混合溶媒を用いた光学装置において、前記混合溶媒中の前記他の溶媒が、プロピレンカーボネート、アセトニトリル、Ｎ， Ｎ−ジメチルホルムアミド、Ｎ，Ｎ−ジエチルホルムアミド、Ｎ，Ｎ−ジメチルアセト アミド、Ｎ−メチルプロピオンアミド、Ｎ−メチルピロリドン、２−エトキシエタノー ル、２−メトキシエタノール、１，３−ジオキソラン、エチルアセテート、テトラヒド ロフラン、メチルテトラヒドロフラン、ジメトキシエタン、ジエトキシエタン及びγ− ブチロラクトンからなる群より選ばれた溶媒であり、混合溶媒中のジメチルスルホキシドの割合が上述した他の溶媒の割合よりも多くした光学装置が提案されている。
【０００６】
この特許文献２では、ＤＭＳＯの含有量が容量比で５０％より大きく６０％以下に調製された混合溶媒を使用すると共に、エレクトロクロミック材料にＡｇ塩を使用し、Ａｇ塩を混合溶媒に溶解させて電解液組成物を構成し、これにより−２０℃の低温でも保存可能な光学装置を得ようとしている。
【０００７】
さらに、特許文献３には、Ａｇ塩の溶液が対向電極間に配され、これらの電極の駆動制御によりＡｇの析出又は溶解を生じさせるように構成され、前記銀を異種金属と共析させるようにした光学装置が提案されている。
【０００８】
この特許文献３では、ＡｇＢｒ等のＡｇ塩と共析金属の供給源としてのＣｕＢｒ２とをジメチルホルムアミドやＤＭＳＯ等の溶媒に溶解させると共に、トリエタノールアミン等の透明化剤（還元剤）を使用し、溶解したＣｕ塩、すなわち２価のＣｕイオン（有色）を１価のＣｕイオン（無色）に還元して無色透明とし、これにより低温で低電圧駆動が可能な光学装置を得ようとしている。
【先行技術文献】
【特許文献】
【０００９】
【特許文献１】特開２０１２−１８１３８９号公報（請求項１、７、８、段落番号〔００２１〕〜〔００３４〕等）
【特許文献２】特許第３９１５８５０号公報（請求項１、３、表１等）
【特許文献３】特開平９−２９７３２４号公報（請求項１、段落番号〔００２４〕、〔００８０〕〜〔００９０〕等）
【発明の概要】
【発明が解決しようとする課題】
【００１０】
しかしながら、特許文献１では、ＤＭＳＯを溶媒に使用することにより、−２．５Ｖの低電圧での駆動を可能としているものの、このＤＭＳＯは凝固点が＋１８℃と高く、常温では低電圧駆動が可能であっても低温雰囲気での駆動は困難である。
【００１１】
また、特許文献２では、限定列挙された凝固点の低い溶媒をＤＭＳＯと混合し、斯かる混合溶媒を使用することにより、−２０℃の低温で保存可能としており、低温雰囲気での駆動を可能としている。
【００１２】
しかしながら、この混合溶媒を特許文献１の表示装置に適用した場合、電解液が２価のＣｕイオンと溶媒との相互作用に起因した非常に強い初期着色を呈することから、電解液を低着色にして入射光を透過させることができない。
【００１３】
すなわち、特許文献１のように溶媒をＤＭＳＯのみで形成した場合は、電圧印加を解除して自然放置することにより、２価のＣｕイオンの仲立ちによってＡｇの色彩が消色される。また、電解液は実質的に無色の低着色となり、入射光は電解液中を透過する。しかしながら、低温での駆動が可能となるように、特許文献２に列挙した溶媒との混合溶媒を電解液溶媒に使用すると、上述したように２価のＣｕイオンと溶媒との相互作用に起因した非常に強い初期着色を呈する。したがって、特許文献２に記載の混合溶媒は、電解液が透過時に実質的に無色であることが要求される用途、例えば窓の光量変更用途等には使用することができない。
【００１４】
また、特許文献３は、透明化剤を電解液に含有させることにより、透過時には電解液が無色となるようにしているが、透明化剤を介して有色である２価のＣｕイオンを１価のＣｕイオンに還元して無色にしていることから、繰り返し特性を得ることができない。
【００１５】
本発明はこのような事情に鑑みなされてものであって、低温雰囲気下、低電圧で駆動させることができ、かつ透過時には低着色で光を透過させることができる電解液組成物、及びこの電解液組成物を使用した光学装置を提供することを目的とする。
【課題を解決するための手段】
【００１６】
上述したように２価のＣｕ塩を添加すると、電解液中では２価のＣｕイオンとして存在し、電圧印加を解除して自然放置するとＡｇの有する色彩を消色させる機能を有する。したがって、低着色で光を透過させるためには、この種の消色機能を有する金属化合物を溶媒中に含有させる必要がある。
【００１７】
一方、種々の環境条件を考慮すると、十分な低温雰囲気下、低電圧で駆動可能とするためには、少なくとも−２０℃以下での駆動を保証する必要がある。
【００１８】
しかしながら、特許文献１で使用されているＤＭＳＯは、凝固点が＋１８℃と高く、低温雰囲気での駆動は困難である。
【００１９】
そこで、本発明者は、ＤＭＳＯに含有されている特性基としてのスルフィニル基（−Ｓ（＝Ｏ）−）に着目し、スルフィニル基を有する有機化合物とスルフィニル基を有さない有機化合物とを使用し、凝固点が−２０℃以下となるように電解液の組成を調整して鋭意研究を行ったところ、スルフィニル基を有する有機化合物の含有量を電解液中で６０ｗｔ％以上とすることにより、−２０℃以下の低温雰囲気でも低電圧の印加でエレクトロクロミック材料に酸化還元反応を生じさせることができ、さらに、エレクトロクロミック材料に対し消色機能を有する金属化合物を電解液中に含有させても、透過時には電解液を実質的に無色の低着色とすることができるという知見を得た。
【００２０】
本発明はこのような知見に基づいてなされたものであって、本発明に係る電解液組成物は、少なくとも第１の金属を含有した第１の金属化合物と前記第１の金属に対し消色機能を有する第２の金属化合物と支持電解質とを溶媒中に溶解させた電解液組成物であって、凝固点が−２０℃以下であり、かつ、前記溶媒が、スルフィニル基を有する有機化合物からなる少なくとも一種の特定溶媒を６０ｗｔ％以上含有していることを特徴としている。
【００２１】
また、本発明の電解液組成物は、前記有機化合物が、テトラメチレンスルホキシド（以下、「ＴＭＳＯ」という。）及びメチル（メチルスルフィニル）メチルスルフィド（以下、「ＦＡＭＳＯ」という。）のうちの少なくともいずれか一方を含むのが好ましい。
【００２２】
ＴＭＳＯ及びＦＡＭＳＯは凝固点が極めて低く、電解液組成物の凝固点を容易に−２０℃以下とすることができる。しかも、有機化合物中にスルフィニル基を有することから、第２の金属化合物の作用と相俟って、容易に低着色を実現することが可能となる。
【００２３】
また、本発明の電解液組成物は、前記有機化合物が、ＴＭＳＯ及び／又はＦＡＭＳＯに加え、ＤＭＳＯを含有しているのが好ましい。
【００２４】
これにより、低温雰囲気で低着色が実現可能であると共に、より一層の低電圧での駆動が可能となる。
【００２５】
また、本発明の電解液組成物は、前記溶媒が、ラクトン系化合物、カーボネート系化合物、及びニトリル系化合物のうちのいずれか１種以上を含有していても好ましい。
【００２６】
これにより低温雰囲気での低電圧駆動が可能であり、透過時には低着色で入射光を透過させることができ、かつ耐電圧性にも優れた電解液組成物を得ることができる。
【００２７】
また、本発明の電解液組成物は、前記第１の金属化合物が、Ａｇ化合物を含むことが好ましい。
【００２８】
これにより電解液組成物は、電圧印加によって生じる酸化還元反応によりＡｇ化合物が還元されてＡｇを析出する。
【００２９】
また、本発明の電解液組成物は、前記第２の金属化合物が、Ｃｕ化合物を含むのが好ましい。
【００３０】
これにより電解液組成物は、自然放置又は金属析出時とは電圧の極性を反転させて逆極性の電圧（以下、これを「逆電圧」という。）を印加させた場合、Ｃｕが消色機能を発揮して所望の低着色を実現することができる。
【００３１】
さらに、本発明の電解液組成物は、前記支持電解質がハロゲン化合物を含むのが好ましい。
【００３２】
また、本発明に係る光学装置は、一対の透明電極間に電解質層が介在された光学装置であって、前記電解質層は、上記いずれかに記載の電解液組成物で形成されていることを特徴としている。
【発明の効果】
【００３３】
本発明の電解液組成物によれば、少なくとも第１の金属を含有した第１の金属化合物と前記第１の金属に対する消色機能を有する第２の金属化合物と支持電解質とを溶媒中に溶解させた電解液組成物であって、凝固点が−２０℃以下であり、かつ、前記溶媒が、スルフィニル基を有する有機化合物からなる少なくとも一種の特定溶媒を６０ｗｔ％以上含有しているので、−２０℃以下の低温雰囲気であっても、低電圧の印加で第１の金属が析出し、第２の金属化合物が有する第１の金属に対する消色機能により、自然放置又は逆電圧印加で第１の金属が溶媒中に溶解する。そしてこれにより、前記第２の金属化合物に含有される第２の金属と溶媒との相互作用に起因した初期着色が生じることもなく、透過性の良好な低着色の電解液組成物を得ることができる。
【００３４】
また、本発明の光学装置によれば、一対の透明電極間に電解質層が介在された光学装置であって、前記電解質層は、上記いずれかに記載の電解液組成物を含んでいるので、低温雰囲気かつ低電圧の印加により一方の透明電極の表面に第１の金属が析出して良好な反射性を有する反射モードを実現することができ、電圧印加の解除による自然放置又は逆電圧印加で透過性の良好な低着色の透過モードを実現することができる。また、電解液組成物中では低電圧印加と自然放置又は逆電圧印加を繰り返すことにより、電解液中で酸化還元反応を繰り返すことから、繰り返し耐久性の良好な光学装置を得ることができる。
【図面の簡単な説明】
【００３５】
【図１】本発明に係る電解液組成物を使用した光学装置の一実施の形態を示す断面図である。
【図２】上記光学装置の動作原理を示す図であり、（ａ）は反射モード、（ｂ）は透過モードを示している。
【発明を実施するための形態】
【００３６】
次に、本発明の実施の形態を詳説する。
【００３７】
図１は本発明に係る電解液組成物を使用して作製された光学装置の一実施の形態を模式的に示す断面図である。
【００３８】
この光学装置は、ガラス基板等の第１の透明基板１の表面に第１の透明電極２が形成され、該第１の透明電極２の表面には電解質層３が形成されている。そして、電解質層３の表面には第２の透明電極４が形成され、さらに該第２の透明電極４の表面には前記第１の透明基板１と同様のガラス基板等からなる第２の透明基板５が形成されている。
【００３９】
ここで、第１及び第２の透明電極２、４は透明導電膜で形成されている。この透明導電膜としては、良好な透明性と導電性を有するものであれば特に限定されるものではなく、例えば、ＩＴＯ（スズドープ酸化インジウム）、ＺｎＯ、ＴＮＯ（ニオブドープ酸化チタン）、ＧＺＯ（ガリウムドープ酸化亜鉛）、Ｉｎ２Ｏ３−ＺｎＯ系材料等を使用することができる。
【００４０】
電解質層３は、第１の透明電極２と第２の透明電極４との間隔を確保するスペーサ８と、該スペーサ８の内周面に形成された保護壁６と、該保護壁６内に封入された電解液７とで構成されている。すなわち、電解液７は、第１の透明電極２、保護壁６、及び第２の透明電極４に囲繞された形態で第１の透明電極１及び第２の透明電極４との間に介在されている。
【００４１】
ここで、保護壁６としては、耐溶剤性を有していれば特に限定されるものではないが、通常は接液硬化可能な紫外線硬化樹脂を好んで使用することができる。
【００４２】
また、スペーサ８についても、耐溶剤性を有していれば特に限定されるものではなく、例えばフッ素系樹脂を使用することができる。
【００４３】
次に、上記電解液７を構成する電解液組成物について詳述する。
【００４４】
本電解液組成物は、少なくとも第１の金属を含有した第１の金属化合物と前記第１の金属に対し消色機能を有する第２の金属化合物と支持電解質が溶媒中に溶解されている。
【００４５】
ここで、第１の金属化合物としては、電圧印加により酸化還元反応が生じて第１の透明電極２の表面に第１の金属を析出するものであれば特に限定されるものではないが、第１の金属により入射光を反射するＡｇ化合物やＢｉ化合物を好んで使用することができる。特に、反射性の良好なＡｇを含有したＡｇ化合物をより好んで使用することができ、例えば、ＡｇＮＯ３、ＡｇＢｒ、ＡｇＩ、ＡｇＣｌ、ＡｇＣＨ３ＣＯＯ、Ａｇ錯塩等のＡｇ塩を単独で或いはこれらの組み合わせを好んで使用することができる。
【００４６】
また、第２の金属化合物としては、電圧印加の解除による自然放置又は逆電圧印加時に第１の金属に対する消色機能を有するものであれば、特に限定されるものではないが、通常、この種の消色機能を有する第２の金属化合物としてはＣｕ化合物が広く使用される。すなわち、第２の金属化合物としては、Ｃｕ（ＮＯ３）２、ＣｕＢｒ２、ＣｕＢｒ、ＣｕＩ、ＣｕＣｌ２、Ｃｕ錯体塩等のＣｕ塩を単独で或いはこれらの組み合わせを好んで使用することができる。
【００４７】
支持電解質としても特に限定されるものではないが、Ａｇ塩等の第１の金属化合物の酸化反応と対峙して還元反応を生じるハロゲン化合物を好んで使用することができる。また、ハロゲン化合物の中でも、ＮａＢｒ、ＫＢｒ、ＬｉＢｒ、ＴＢＡＢｒ（臭化テトラブチルアンモニウム）等のＢｒ塩を特に好んで使用することができる。
【００４８】
そして、本電解液組成物では、凝固点が−２０℃以下となるように溶媒組成が調製されており、かつ前記溶媒にはスルフィニル基（−Ｓ（＝Ｏ）−）を有する有機化合物からなる少なくとも一種の特定溶媒が６０ｗｔ％以上含有されている。
【００４９】
すなわち、光学装置を寒冷地等で動作させるためには、−２０℃以下の低温雰囲気でも容易に駆動可能とする必要があり、そのためには電解液組成物の凝固点を−２０℃以下とする必要がある。
【００５０】
一方、特許文献１にも記載されているように、スルフィニル基を有する有機化合物は、−２．５Ｖの低電圧駆動が可能であり、また第１の金属に対する消色機能を有する第２の金属化合物を溶媒中に含ませることにより、透過時には実質的に無色の低着色を実現することが可能である。
【００５１】
しかしながら、構成単位中にスルフィニル基を含有していても、化学式（１）で示すようなＤＭＳＯは凝固点が＋１８℃と高く、したがって常温では低電圧駆動が可能であっても、低温では凝固してしまって駆動させることができなくなり、所望の低温駆動を行うことができない。
【００５２】
【化１】
2016045242.tif 000003
【００５３】
そこで、本実施の形態では、電解液組成物の凝固点が−２０℃以下であって、スルフィニル基を含有した有機化合物が溶媒の主体となるように組成調整している。
【００５４】
そして、このような電解液溶媒の主体となる有機化合物としては、スルフィニル基を含有していれば特に限定されるものではないが、凝固点が−４５℃の化学式（２）で示すＴＭＳＯや、凝固点が−１００℃以下の化学式（３）で示すＦＡＭＳＯを好んで使用することができる。
【００５５】
【化２】
2016045242.tif 000004
【００５６】
また、電解液組成物の凝固点が−２０℃以下であれば、ＴＭＳＯやＦＡＭＳＯに加えて低電圧駆動性が良好な上記ＤＭＳＯを含有させるのも好ましく、これにより、より一層の低電圧駆動性を確保することができる。
【００５７】
また、スルフィニル基を有する有機化合物、すなわち特定溶媒は、低電圧駆動性及び低着色性に優れているが、溶媒がこれら特定溶媒のみで形成されていなくてもよく、上記特定溶媒は、全溶媒中で少なくとも６０ｗｔ％以上であればよい。すなわち、溶媒中の特定溶媒の含有量が６０ｗｔ％未満になると、低電圧駆動性や低着色性が低下するおそれがあるため、特定溶媒は、溶媒中で少なくとも６０ｗｔ％は必要である。
【００５８】
一方、凝固点を−２０℃以下に低下させ、かつ電解液自体の耐電圧性を向上させる観点から、溶媒中の特定溶媒の含有量が６０ｗｔ％以上であれば、スルフィニル基を有さない溶媒種を含有させるのも好ましい。
【００５９】
このようなスルフィニル基を有さない溶媒としては、凝固点が−２０℃以下で電位窓の広い溶媒種であれば特に限定されるものではなく、例えば、アミド基を有するＮ-メチル-２-ピロリジン、ジメチルアセトアミド、ピリジン、ジメチルホルムアミド、ジエチルホルムアミド、Ｎ-エチルアセトアミド、トリ−ｎブチルアミン、Ｎエチルホルムアミド、１,３−ジメチル−３,４，５，６−テトラヒドロ−２−ピリミジノン、ヒドロキシル基を有するメタノール、エタノール、２-プロパノール、２-エチルヘキサノール、リン酸基を有するリン酸トリメチル、ポリリン酸、さらにはラクトン基やカーボネート基、ニトリル基等を含有した有機化合物を使用することができる。
【００６０】
特に、化学式（４）で示すγ−ブチロラクトン、化学式（５）で示すγ−バレロラクトン、化学式（６）で示すβ−プロピオラクトン等のラクトン基を有するラクトン系有機化合物、化学式（７）で示す１，２−ブチレンカーボネート、化学式（８）で示すプロピレンカーボネート等のカーボネート基を有するカーボネート系有機化合物、化学式（９）で示すアセトニトリル、化学式（１０）で示す３−メトキシプロピオニトリル、化学式（１１）で示す２−メチルグルタロニトリル等のニトリル基を有するニトリル系有機化合物は、耐電圧性の観点から、より好んで使用することができる。
【００６１】
【化３】
2016045242.tif 000005
【００６２】
【化４】
2016045242.tif 000006
【００６３】
【化５】
2016045242.tif 000007
【００６４】
次に、上記電解液組成物の製造方法を詳述する。
【００６５】
まず、以下の方法で溶媒を調製する。すなわち、特定溶媒となるスルフィニル基を有する有機化合物を少なくとも一種用意し、必要に応じてスルフィニル基を有さない凝固点が−２０℃以下の有機化合物を用意する。そして、電解液組成物の凝固点が−２０℃以下であり、かつ特定溶媒が溶媒中で６０ｗｔ％以上となるように上記有機化合物を秤量して調製し、電解液溶媒を作製する。
【００６６】
尚、電解液組成物の凝固点は、示差走査熱量測定（Differential Scanning Calorimetry ; 以下、「ＤＳＣ」という。）法を使用することにより容易に測定することができるが、−２０℃の冷却した状態で液体状態を維持していれば、凝固点を測定しなくても、−２０℃以下の凝固点を有しているものと推認することができる。
【００６７】
次いで、Ａｇ塩等の第１の金属化合物、Ｃｕ塩等の第２の金属化合物、及びＢｒ塩等の支持電解質を用意する。そして、これら第１及び第２の金属化合物、及び支持電解質を電解液溶媒に投入し、Ａｒ雰囲気やＮ２雰囲気等の不活性ガス雰囲気で十分に撹拌し、これら第１及び第２の金属化合物、及び支持電解質を溶媒中で溶解させ、これにより電解液組成物が作製される。
【００６８】
ここで、電解液組成物中の第１の金属化合物のモル濃度は、酸化還元反応により第１の透明電極２の表面に所望量の金属析出が生じるのであれば特に限定されるものではないが、５ｍｏｌ／Ｌ以下が好ましく、より好ましくは０．００１〜１ｍｏｌ／Ｌであり、さらに好ましくは０．００５〜０．１ｍｏｌ／Ｌである。
【００６９】
また、第２の金属化合物のモル濃度も、第１の金属に対し所望の消色機能を発現できるのであれば特に限定されものではなく、また、他の成分組成によっても調整が可能であるが、通常は０．００１〜０．０２ｍｏｌ／Ｌ以下が好ましく、より好ましくは０．００１〜０．００５ｍｏｌ／Ｌである。
【００７０】
また、支持電解質のモル濃度も特に限定されるものではないが、第１の金属化合物の５倍程度、例えば２５ｍｏｌ／Ｌ以下が好ましく、より好ましくは０．００５〜５ｍｏｌ／Ｌが好ましく、さらに好ましくは０．０２５〜０．５ｍｏｌ／Ｌである。
【００７１】
このように本電解液組成物は、少なくとも第１の金属を含有したＡｇ化合物等の第１の金属化合物と第１の金属に対し消色機能を有するＣｕ化合物等の第２の金属化合物とＢｒ化合物等の支持電解質とを溶媒中に溶解させた電解液組成物であって、凝固点が−２０℃以下であり、かつ、前記溶媒が、スルフォニル基を有する有機化合物からなる少なくとも一種の特定溶媒を６０ｗｔ％以上含有しているので、−２０℃以下の低温雰囲気中、低電圧駆動で第１の金属が析出し、第２の金属化合物が有する第１の金属に対する消色機能により、自然放置又は逆電圧印加で第１の金属が溶媒中に溶解する。そしてこれにより、前記第２の金属化合物に含有される第２の金属と溶媒との相互作用に起因した初期着色が生じることもなく、透過性の良好な低着色の電解液組成物を得ることができる。
【００７２】
上記光学装置は、本電解液組成物を使用し、以下のようにして容易に製造することができる。
【００７３】
まず、スパッタ法等の薄膜形成法を使用し、ガラス基板等の第１の透明基板１の一方の主面に膜厚０．１〜０．５μｍのＩＴＯ等からなる第１の透明電極２を形成する。同様に第２の透明基板５の一方の主面にもＩＴＯ等からなる第２の透明電極４を形成する。
【００７４】
次いで、紫外線硬化樹脂を第１の透明電極２の表面外周に線状に塗布し、塗布膜を形成する。尚、このとき電解液組成物が注入可能となるように塗布膜の一部に開口部を設ける。
【００７５】
次に、フッ素樹脂等からなる膜厚１００〜２０００μｍのスペーサ８を塗布膜の外周部に配し、さらに第２の透明電極４が形成された第２の透明基板５を塗布膜及びスペーサ８上に載置する。その後、これに紫外線を照射し、第１の透明基板１、第１の透明電極２、前記開口部を有する塗布硬化膜、第２の透明電極４、及び第２の透明基板５が順次積層された空セルを作製する。
【００７６】
尚、スペーサ８は、第１の透明電極２と第２の透明電極５との間の距離を確保するために設けていることから、空セルの作製後に除去してもよい。
【００７７】
次いで、上記作製された本電解液組成物を塗布硬化膜の開口部から注入し、この後、接液硬化可能な紫外線硬化樹脂で開口部を封止し、これにより保護壁６を作製する。そしてこれにより、電解液７が保護壁６、第１及び第２の透明電極２、４で囲繞され、光学装置が作製される。
【００７８】
次に、この光学装置の動作原理を説明する。
【００７９】
図２は、上記光学装置の動作状態を模式的に示す図であり、図２（ａ）は、入射光が反射する反射モード、図２（ｂ）は、入射光が透過する透過モードを示している。
【００８０】
すなわち、第１の透明電極２と第２の透明電極４との間に、低電圧（例えば、−２．３〜−２．７Ｖ）が印加されると、電解液は酸化還元反応を生じ、第１の金属化合物は還元され、作用電極である第１の透明電極２の表面に第１の金属が析出し、図２（ａ）に示すように、金属膜９が形成される。このとき、第１の透明電極２の対極である第２の透明電極４側では、支持電解質が酸化される。
【００８１】
そして、光学装置は反射モードとなり、太陽光等の入射光は、矢印Ｐに示すように、金属膜９で反射し、該入射光は光学装置を透過しない。
【００８２】
一方、電圧印加が解除されて自然放置され、又は第１及び第２の透明電極２、４間に逆電圧が印加されると、再び酸化還元反応が生じ、図２（ｂ）に示すように、金属膜９は酸化されて電解液７中に溶解し、第２の透明電極４で生成された支持電解質イオンは還元される。このとき、第２の金属化合物は第１の金属の消色を促進し、第２の金属化合物に含有される第２の金属イオンと溶媒との相互作用に起因した初期着色が生じることもなく、電解液７は実質的に無色の低着色となる。
【００８３】
そして、光学装置は透過モードとなり、太陽光等の入射光は、矢印Ｑに示すように、低着色の電解質７を透過する。
【００８４】
例えば、第１の金属化合物にＡｇ（ＮＯ３）等のＡｇ塩、第２の金属化合物にＣｕＣｌ２等のＣｕ塩をそれぞれ使用し、支持電解質にＬｉＢｒ等のＢｒ塩を使用した場合、図２（ａ）に示すように、第１の透明電極２と第２の透明電極４との間に低電圧が印加されると、第１の透明電極２側では化学反応式（Ａ）に示すように、Ａｇ塩中のＡｇイオンが還元され、第１の透明電極２の表面にはＡｇからなる金属膜９を形成する。そして、光学装置は反射モードとなり、矢印Ｐで示す入射光が鏡状態の金属膜９で反射する。このとき、第２の透明電極４側では、化学反応式（Ｂ）で示すように、Ｂｒ塩が酸化され、Ｂｒ3-を生成する。
【００８５】
Ａｇ＋＋ｅ−→Ａｇ       ...（Ａ）
３Ｂｒ−→Ｂｒ3-＋２ｅ−  ...（Ｂ）
【００８６】
一方、図２（ｂ）に示すように、第１の透明電極２と第２の透明電極４との間に、逆電圧が印加されると、第１の透明電極２側では、化学反応式（Ｃ）に示すように、Ａｇが酸化され、Ａｇイオンとなって電解液７中に溶解する。また、第２の透明電極４側では、化学反応式（Ｄ）に示すように、Ｂｒ3-が還元されてＢｒ−を生成する。
【００８７】
Ａｇ→Ａｇ＋＋ｅ−      ...（Ｃ）
Ｂｒ3-＋２ｅ−→３Ｂｒ− ...（Ｄ）
【００８８】
そして、電解液７にはＡｇに対する消色機能を有するＣｕ塩が含有されていることから、電解液７はＡｇを消色する。また、２価のＣｕイオンと溶媒の相互作用に起因した初期着色が生じることもなく、実質的に無色の低着色となる。
【００８９】
このようにして透過モードとなった光学装置は、入射光は、矢印Ｑに示すように、光学装置を透過して外部に射出される。
【００９０】
また、図２（ｂ）において、電圧印加を解除して自然放置した場合も、第２の金属化合物の有する消色機能を介して容易に透過モードを出現させることができる。
【００９１】
例えば、上述と同様、第１の金属化合物にＡｇ塩、第２の金属化合物にＣｕ塩、支持電解質にＢｒ塩を使用した場合、第１の透明電極２側では、化学反応式（Ｅ）、（Ｆ）に示すように、Ｃｕ塩とＡｇとの間で酸化還元反応が生じ、電解液７中のＣｕイオンは還元されてＡｇを酸化し、Ａｇが電解液７中に溶解する。
【００９２】
Ｃｕ2＋＋ｅ−→Ｃｕ＋  ...（Ｅ）
Ａｇ→Ａｇ＋＋ｅ−   ...（Ｆ）
【００９３】
そして、電解液７中では、化学反応式（Ｇ）、（Ｈ）に示すように、第２の透明電極４側で発生したＢｒ3-とＣｕ＋との間で酸化還元反応が生じ、Ｂｒ3-はＢｒ−に還元され、Ｃｕ＋はＣｕ2+に酸化される。
【００９４】
Ｂｒ3-＋２ｅ−→３Ｂｒ− ...（Ｇ）
Ｃｕ＋→Ｃｕ2＋＋ｅ−       ...（Ｈ）
【００９５】
このようにＣｕ塩はＡｇの酸化とＢｒ3-の還元を仲介し、これによりＣｕはＡｇの有する色彩を消色し、透過モードを実現することができる。
【００９６】
このように本光学装置では、一対の透明電極（第１及び第２の透明電極２、４）間に電解質層３が介在された光学装置であって、前記電解質層３は、上記電解液７を含んでいるので、低温雰囲気かつ低電圧で駆動することにより第１１の透明電極２の表面に第１の金属が析出して良好な反射性を有する反射モードを実現することができ、自然放置又は逆電圧印加で透過性の良好な低着色の透過モードを実現することができる。
【００９７】
また、電解液組成物中では低電圧印加と自然放置又は逆電圧印加を繰り返すことにより、電解液中では酸化還元反応を繰り返すことから、繰り返し耐久性の良好な光学装置を得ることができる。
【００９８】
尚、本発明は上記実施の形態に限定されるものではない。
【００９９】
例えば、電解液組成物の粘度を向上させる観点から、溶媒中で分解せず、耐電圧性が良好な樹脂を添加するのも好ましい。
【０１００】
そして、このような樹脂としては、例えば、ポリビニルブチラール（ＰＶＢ）、ポリメタクリレート(ＰＭＡ)等のアクリル樹脂、ポリフッ化ビニリデン(ＰＶＤＦ)等のフッ素樹脂、ポリビニルピロリドン(ＰＶＰ)、セルロースエステル類、ポリアミド類、ポリカーボネート類、ポリエポキシ類、ポリウレタン類、ポリビニルアセタール(ＰＶＡ)、ポリアクリロニトリル(ＰＡＮ)、或いはこれらのコポリマー等を使用することができる。
【０１０１】
また、ポリエチレンオキシド(ＰＥＯ)、ポリメタクリレート(ＰＭＡ)、ポリアクリロニトリル(ＰＡＮ)、ポリフッ化ビニリデン(ＰＶＤＦ)、ポリフッ化ビニリデン−ヘキサフルオロプロピレン共重合体(ＰＶＤＦ−ＨＦＰ)などのポリマーに電解液組成物を保持させ、シート状に成形して固体電解質或いはゲル電解質として使用することも可能である。
【０１０２】
また、架橋基を有するポリマーを使用することも可能であり、この場合は、まず架橋基を有するポリマーと電解液組成物とを混合し、次いでポリマーの架橋基を電子線架橋、熱架橋、紫外線架橋等の架橋法を使用して架橋することができる。
【０１０３】
次に、本発明の実施例を具体的に説明する。
【実施例】
【０１０４】
〔電解液組成物の作製]
スルフィニル基を有する溶媒（特定溶媒）としてＴＭＳＯ、ＦＡＭＳＯ、ＤＭＳＯを用意し、スルフィニル基を有さない溶媒として１，２−ブチレンカーボネート（以下、「１，２−ＢＣ」という。）、γ−ブチロラクトン（以下、「ＧＢＬ」という。）を用意した。
【０１０５】
次に、ＤＳＣ装置（ＴＡインスツルメント社製Ｑ２０）を使用し、各溶媒の凝固点を測定した。
【０１０６】
すなわち、熱的に不活性なα−アルミナを基準物質に使用し、溶媒試料と基準物質とを試料ホルダーにセットし、ＤＳＣ装置を−１００℃〜＋２０℃の範囲で、２０℃／minの速度で昇温させた。この場合、基準物質は装置内温度に比例して上昇する。一方、溶媒試料は、熱的変化が生じない場合は基準物質と同様な挙動を示すが、熱的変化が生じると基準物質とは異なる挙動を呈し、発熱反応が生じる。したがって、基準物質と試料の温度差を時間に対してプロットすると、発熱反応が生じると凸状の発熱ピークが生じる。そして、この昇温時の発熱ピークを溶媒試料の凝固点とした。
【０１０７】
尚、高温から冷却させた場合も同様の発熱ピークが生じるが、過冷却となって発熱ピークが低くなる傾向にある。したがって凝固点が実際よりも低い値になるおそれがあることから、−１００℃から徐々に上昇させて凝固点を測定した。
【０１０８】
表１は、各溶媒の凝固点の測定結果を示している。
【０１０９】
【表１】
2016045242.tif 000008
【０１１０】
この表１から明らかなように、ＴＭＳＯ、ＧＢＬ、１，２−ＢＣの凝固点は−４３〜−４５℃であり、ＤＭＳＯの凝固点は＋１８℃であった。また、ＦＡＭＳＯは、−１００℃〜＋２０℃の範囲では発熱ピークが生じなかったことから、凝固点は−１００℃以下であると考えられる。
【０１１１】
次いで、これら各溶媒を組み合わせ、溶媒組成が表２に示す重量比率となるように調製し、電解液溶媒を作製した。
【０１１２】
尚、これら電解液溶媒の重量比率は、ガスクロマトグラフ−質量分析（Gas Chromatograph Mass Spectrometer;ＧＣＭＳ）装置（島津製作所社製ＧＣＭＳ−ＱＰ２０１０ＳＥ）を使用し、熱抽出分析法でも確認した。
【０１１３】
次に、第１の金属化合物としてＡｇＮＯ３、第２の金属化合物としてＣｕＣｌ２、支持電解質としてＬｉＢｒを用意した。そして、これらの濃度が、ＡｇＮＯ３：０．０２５ｍｏｌ／Ｌ、ＣｕＣｌ２：０．００５ｍｏｌ／Ｌ、ＬｉＢｒ：０．２５ｍｏｌ／Ｌとなるように、各溶媒に添加し、さらにＰＶＢ樹脂が３ｗｔ％となるように添加し、これにより試料番号１〜１４の電解液組成物を作製した。
【０１１４】
尚、この電解液組成物の調合は、ＡｒガスやＮ２ガス等の不活性雰囲気下、４０℃に温度調節されたグローブボックス内で、ポットミルを１２時間撹拌して行った。
【０１１５】
〔測定試料の作製]
【０１１６】
一方の主面に膜厚０．２μｍのＩＴＯ膜（透明電極）が形成された厚みが１．１ｍｍの一対のガラス基板（第１及び第２のガラス基板）を用意した。尚、ＩＴＯ膜は、比抵抗が１０Ω・ｃｍのものを使用した。
【０１１７】
次に、第１のガラス基板側のＩＴＯ膜上の外周に開口部を有するようにエポキシ系の紫外線硬化樹脂を塗布して塗布膜を形成し、該塗布膜の外周部に膜厚３００μｍのフッ素樹脂からなる樹脂シート（スペーサ）を配した。そして、ＩＴＯ膜間の距離が３００μｍとなるように樹脂シートの両面に第１及び第２のガラス基板を配し、紫外線を照射して空セルを作製した。
【０１１８】
次いで、試料番号１〜１４の電解液組成物をそれぞれ前記開口部から注入し、その後開口部を接液硬化可能な樹脂で封止し、これにより試料番号１〜１４の測定試料を作製した。
【０１１９】
〔測定試料の評価〕
試料番号１〜１４の測定試料を−２０℃とし、凝固するか否かを目視確認した。
【０１２０】
次に、各試料の反射状態及び着色状態を確認した。
【０１２１】
反射状態については、光源としてデジタルファイバアンプ（オムロン社製  Ｅ３Ｘ-ＤＡ１１ＡＮ)  を使用し、常温（２５℃）下、波長が６３５ｎｍの光線を測定試料に照射し、ＩＴＯ膜間に−２．３Ｖ及び−２．７Ｖの電圧を印加し、そのときの反射率を測定して評価した。尚、反射率のキャリブレーションは、反射型レンズユニット(オムロン社製Ｅ３９-Ｆ３Ｂ)を使用し、鏡面体の反射率を１００％に設定して相対反射率を測定した。
【０１２２】
そして、相対反射率が４０％以上の測定試料を良品「○」とし、相対反射率が４０％未満の測定試料を不良品「×」と判断した。
【０１２３】
一方、着色状態については、測定試料を自然放置し、上述したデジタルファイバアンプを光源に使用し、上述と同様の条件で測定試料に照射し、そのときの透過率を測定して評価した。尚、透過率のキャリブレーションは、測定試料に何も挟まないブランク状態で行った。
【０１２４】
そして、透過率が７５％以上の測定試料を低着色の無色として良品と判断し、透過率が７５％未満の測定試料については着色状態を有色として不良品と判断した。
【０１２５】
また、試料番号１、９、及び１０については、上述したＤＳＣ装置を使用し、凝固点を測定した。
【０１２６】
表２は、試料番号１〜１４の各試料の溶媒組成、−２０℃における状態、−２．３Ｖ及び−２．７Ｖの電圧印加時における反射状態、電解液の着色状態、及び凝固点を示している。
【０１２７】
【表２】
2016045242.tif 000009
【０１２８】
試料番号１１は、−２．３Ｖの低電圧で駆動させることができ、着色状態も無色であり、低着色性を有するものの、凝固点が＋１８℃のＤＭＳＯのみで溶媒が形成されているため、−２０℃では電解液組成物が凝固してしまい、低温駆動させることができないことが分かった。
【０１２９】
試料番号１２は、溶媒が、凝固点が−４３℃のＧＢＬで形成されているため、−２０℃でも液体を維持しているが、ＧＢＬはスルフィニル基を有していないため、−２．７Ｖの低電圧で駆動させることができず、また、着色状態もＣｕに起因した濃橙色を呈し、低着色性に劣ることが分かった。
【０１３０】
試料番号１３は、−２．３Ｖの低電圧で駆動させることができ、着色状態も無色であり、低着色性を有するものの、−２０℃では一部凝固することが分かった。これは溶媒としてスルフィニル基を有するＴＭＳＯ及びＤＭＳＯを含有しているものの、凝固点が＋１８℃のＤＭＳＯが過剰に含有されているため、ＴＭＳＯを含有させたとしても、−２０℃では電解液組成物が一部凝固し、完全な液体状態とすることができなかったものと思われる。
【０１３１】
試料番号１４は、溶媒として凝固点が−４３℃のＧＢＬが５０ｗｔ％含有されているため、−２０℃では液体状態を確保できるものの、このＧＢＬはスルフィニル基を含有しておらず、このため−２．３Ｖの低電圧での駆動は可能であるが、透過率が低く、橙色に着色し、低着色性に劣ることが分かった。
【０１３２】
これに対し試料番号１〜１０は、−２０℃における状態が液体であることから電解液組成物の凝固点は−２０℃以下であるのは明らかであることが分かった。しかも特定溶媒としてのスルフィニル基を有する有機化合物が、溶媒中で６０ｗｔ％以上であるので、−２．７Ｖの低電圧で駆動し、かつ着色状態も無色で低着色性を確保でき、低温で低電圧駆動が可能であり、低着色性を有することが分かった。
【０１３３】
特に、ＦＡＭＳＯ単独、又は二種以上の特定溶媒を組み合わせることにより、−２．３Ｖのより低電圧での駆動が可能であることが確認された。
【０１３４】
また、溶媒中に特定溶媒を少なくとも６０ｗｔ％含有していれば、スルフィニル基を含有していない低凝固点の有機化合物との混合溶媒を使用することも可能であることが分かった。
【０１３５】
尚、試料番号１、９、１０の凝固点の測定結果から明らかなように、電解液組成物の凝固点は、−２０℃よりも十分に低いことも確認された。
【産業上の利用可能性】
【０１３６】
低温雰囲気で低電圧駆動が可能であり、かつ低着色性を有する電解液組成物を実現でき、所望の反射モードと透過モードとを繰り返し行うことが可能な光学装置を実現できる。
【符号の説明】
【０１３７】
２  第１の透明電極
３  電解質層
４  第２の透明電極
７  電解液
【図１】
2016045242.tif 000010
【図２】
2016045242.tif 000011